(57)【要約】      （修正有）【課題】５０年・１００年の長期間に対応出来る石膏造形品を提供する。【解決手段】石膏と相性の良いアクリル塗料を使用し、下塗りに水性アクリル艶消白色塗料を施し、中塗りに油性アクリル白色塗料を施し、上塗りに水性アクリル艶消白色塗料を施し、中塗りに使用した油性アクリル白色塗料が、アクリルフィルム状態を形成して、造形品を包み込む形と成り、課題を解決した。【選択図】図６
0003159959.tif 000002
【実用新案登録請求の範囲】
【請求項１】
石膏造形品に、下塗りとして水性アクリル艶消白色塗料の塗装を施し、中塗りとして油性アクリル白色塗料の塗装を施し、上塗りとして水性アクリル艶消白色塗料の塗装を行うことにて、石膏表面の強度を増加が出来、石膏材質の持つ吸湿性質に伴う、強度損失、劣化、変色、等々の進行を防止出来ることを特徴とした、石膏造形品の長期保存保管塗装方法。
【請求項２】
既に最上面には、水性アクリル白色絵の具とマットメディアム液の混合液塗料にて塗装を行うことにて、石膏造形作品独特の石膏感触持つ、石膏表面の感触を持つことを特徴とした、請求項１に記載の、石膏造形品の長期保存保管塗装方法。
【請求項３】
塗装皮膜厚さは、５０μ＝０．０５ｍｍと薄く、石膏造形品の形状を全く損なわないことを特徴とした、請求項１、請求項２に記載の、石膏造形品の長期保存保管塗装方法。
【考案の詳細な説明】
【技術分野】
【０００１】  本考案は、石膏造形品の長期保存保管を可能とする為の塗装技術分野に属します。【０００２】  また本考案は、石膏の吸湿作用から発生する、強度損失、劣化、変色、等々の進行を防止出来る、塗装方法で有ります。
【背景技術】
【０００３】  石膏材と相性の良いアクリル系塗料剤を利用した、塗装技術で有ります。
【先行技術文献】
【０００４】  水性アクリル艶消白色塗料を、石膏造形品に塗装して、石膏造形品の表面を少しでは有りますが、強度強化する塗装技術が有りましたが、結露迄の強度補強が成された塗装方法では有りませんでした。
【０００５】  水性アクリル白色絵の具とマットメディアム液を混合した液を、石膏造形品に塗装して、石膏の吸湿作用を減少させて、石膏感覚を長持ちさせる塗装技術が有りましたが、結露等までの強度補強が成された塗装方法では有りませんでした。
【考案が解決しようとする課題】
【０００６】  石膏造形品を５０年・１００年の長期間に対応出来る塗装方法の確立で有ります。
【課題を解決するための手段】
【０００７】  ここからは、図１〜図６を使用して塗装順序を説明致します。
【０００８】  図５にて示す様に、下塗りに、品番２１Ｂ水性アクリル艶消白色塗料にての塗装を施し、中間塗りに、品番２２油性アクリル白色塗料にての塗装を施し、上塗りに、品番２３水性アクリル艶消白色塗料にての塗装を施し、石膏造形品の石膏感触を持たしつつ、後述にての耐水実験にて判明した、品番２２油性アクリル白色塗料がアクリルフィルムにての同等コーティング効果が有ることを利用して、石膏造形品の長期保存保管塗装が出来る、塗装技術を確立した。
【図面の簡単な説明】
【０００９】
【図１】  塗装前の石膏造形品の断面図
【図２】  水性アクリル艶消白色塗料を約１５μ厚さで塗装した図面
【図３】  水性アクリル艶消白色塗料を約１５μ厚さで塗装し、乾燥した後の図面
【図４】  油性アクリル白色塗料を約２０μ厚さで塗装した図面
【図５】  水性アクリル艶消白色塗料を約１５μ厚さで塗装した図面
【図６】  水性アクリル白色絵の具とマットメディアム液の混合液を約１５μ厚さで塗装した図面
【図７】  水槽内にての強度実験模様  実験開始時点の図面
【図８】  水槽内にての強度実験模様  実験開始１０時間後の図面
【考案を実施するための形態】
【００１０】  図１にて、品番１２テスト塗装用石膏体の塗装面は、表面湿度１５％以下に迄乾燥させます。
【００１１】  図２にて、下塗りとして、品番２１Ａ水性アクリル艶消白色塗装を約１５μ厚さで塗装致します。
【００１２】  図２作業の後に、また表面湿度１５％以下に迄乾燥させます、その時に、図３にて示すように、石膏表面が乾燥して居る為に、品番２１Ｂにて示すように、品番２１Ａ水性アクリル艶消白色塗料は石膏側に吸収されます。
【００１３】  図３の状態にて、表面湿度１５％以下に迄乾燥致します。
【００１４】  図４にて、油性アクリル白色塗料を約２０μ厚さで塗装致します、この部分が後で、アクリルフィルムのコーティングとして残り、石膏造形品を保護します。
【００１５】  図４作業の後、十分な乾燥工程を行います。
【００１６】  図５にて、水性アクリル艶消白色塗料を約１５μ厚さで塗装致します、これは石膏造形品に石膏感触を、より強く持たせる、下準備で有ります。
【００１７】  図５の作業の後、表面湿度１５％以下に迄乾燥致します。
【００１８】  図６にて、水性アクリル白色絵の具とマットメディアム液の混合液を約１５μ厚さで塗装致します、この作業にて石膏造形品の表面は、石膏と同等の感触を持った、石膏造形品と成ります。
【００１９】  図６にて、石膏造形品の外側は５０μ＝０．０５ｍｍの膨らみだけで有り、何等、石膏造形品の製品形状を損なう範囲の数字では有りません。
【００２０】  図７と図８にて、水槽を使用した、耐水実験結果を記します。
【００２１】  図７にて、品番３１Ａ本考案塗装無しのα型石膏片、品番３２Ａ本考案塗装を施したα型石膏片を、品番３３石膏片の設置台の上に乗せて、水中にセット致しました。
【００２２】  図８は１０時間後の状態です、品番３１Ａ本考案塗装無しのα型石膏片は、品番３１Ｂの如く、水に溶け込んだ状態と成ってしましました。
方や品番３２Ａの本考案塗装を施したα型石膏片は、品番２４水性アクリル白色絵の具とマットメディアム液の混合液塗装部分と品番２３水性アクリル艶消白色塗料が部分的に水に溶け込んだだけで有り、石膏造形品は品番２２油性アクリル白色塗料部分のアクリルフィルムと同等のコーティング作用によって、水による侵食の傷跡も全く見られず、奇麗な状態で保護されていた。
【実施例】
【００２３】  石膏造形品が古く成り、劣化．変色．等々が発生した場合、この塗装方法により、作成時点と同等の石膏造形品と生まれ変わりました。【００２４】  劣化・変色・が進んだ、芸術作品のブロンズ像作成用の石膏彫像作品も、この塗装方法により、長期間の保存保管が可能と成りました。
【産業上の利用可能性】
【００２５】  従来は石膏型よりブロンズ型・プラスチック型を作成し、石膏型は廃棄されて居たのが実状で有ります、その石膏型が長期間の保存が可能と成り、再製品化が容易に行える様に成りました。【００２６】  芸術品のブロンズ像の元形で有る、石膏彫像作品も、そのままこの塗装方法を使用した場合、石膏彫像品自体も長期間にわたり、芸術品として保存保管が可能と成りました。
【符号の説明】
【００２７】１１      テスト塗装用石膏体
１２      石膏体の塗装面
２１Ａ    塗装時点の水性アクリル艶消白色塗料
２１Ｂ    石膏体に吸収された水性アクリル艶消白色塗料
２２      油性アクリル白色塗料
２３      水性アクリル艶消白色塗料
２３’    部分的に水に溶け込んだ品番２３の塗料
２４      水性アクリル白色絵の具とマットメディアム液の混合液
２４’    水に溶け込んだ  品番２４の混合液
３１Ａ    本考案塗装無しのα型石膏片
３１Ｂ    α型石膏片が水に溶け込んだ様子です
３２Ａ    本考案塗装を施したα型石膏片
３２Ｂ    本考案塗装を施したα型石膏片
３３      石膏片の設置台
３４      実験用水槽
３５      水道水
【図１】
0003159959.tif 000003
【図２】
0003159959.tif 000004
【図３】
0003159959.tif 000005
【図４】
0003159959.tif 000006
【図５】
0003159959.tif 000007
【図６】
0003159959.tif 000008
【図７】
0003159959.tif 000009
【図８】
0003159959.tif 000010
【手続補正書】
【提出日】平成22年3月11日(2010.3.11)
【手続補正１】
【補正対象書類名】明細書
【補正対象項目名】全文
【補正方法】変更
【補正の内容】
【考案の詳細な説明】
【技術分野】
【０００１】  本考案は、石膏造形品の長期保存保管を可能とする為の塗装技術分野に属します。【０００２】  また本考案は、石膏の吸湿作用から発生する、強度損失、劣化、変色、の発生を防止出来る、石膏造形品と塗装との組合せで有ります。
【背景技術】
【０００３】  石膏材と相性の良いアクリル系塗料剤を利用した、組合せ塗装で有ります。
【先行技術文献】
【０００４】  水性アクリル艶消白色塗料を、石膏造形品に塗装して、石膏造形品の表面を少しでは有りますが、強度強化する塗装技術が有りましたが、結露迄の強度補強が成された塗装では有りませんでした。
【０００５】  水性アクリル白色絵の具とマットメディアム液を混合した液を、石膏造形品に塗装して、石膏の吸湿作用を減少させて、石膏感覚を長持ちさせる塗装技術が有りましたが、結露等までの強度補強が成された塗装では有りませんでした。
【考案が解決しようとする課題】
【０００６】  石膏造形品を５０年・１００年の長期間に対応出来る塗装との組合せで有ります。
【課題を解決するための手段】
【０００７】  ここからは、図１〜図６を使用して塗装順序を説明致します。
【０００８】  図５にて示す様に、下塗りに、品番２１Ｂ水性アクリル艶消白色塗料にての塗装を施し、中間塗りに、品番２２油性アクリル白色塗料にての塗装を施し、上塗りに、品番２３水性アクリル艶消白色塗料にての塗装を施し、石膏造形品の石膏感触を持たしつつ、後述にての耐水実験にて判明した、品番２２油性アクリル白色塗料がアクリルフィルムにての同等コーティング効果が有ることを利用して、石膏造形品の長期保存保管を可能とした、アクリル系塗装との組合せで有ります。
【図面の簡単な説明】
【０００９】
【図１】  塗装前の石膏造形品の断面図
【図２】  水性アクリル艶消白色塗料を約１５μ厚さで塗装した図面
【図３】  水性アクリル艶消白色塗料を約１５μ厚さで塗装し、乾燥した後の図面
【図４】  油性アクリル白色塗料を約２０μ厚さで塗装した図面
【図５】  水性アクリル艶消白色塗料を約１５μ厚さで塗装した図面
【図６】  水性アクリル白色絵の具とマットメディアム液の混合液を約１５μ厚さで塗装した図面
【図７】  水槽内にての強度実験模様実験開始時点の図面
【図８】  水槽内にての強度実験模様実験開始１０時間後の図面
【考案を実施するための形態】
【００１０】  図１にて、品番１２テスト塗装用石膏体の塗装面は、表面湿度１５％以下に迄乾燥させます。
【００１１】  図２にて、下塗りとして、品番２１Ａ水性アクリル艶消白色塗装を約１５μ厚さで塗装致します。
【００１２】  図２作業の後に、また表面湿度１５％以下に迄乾燥させます、その時に、図３にて示すように、石膏表面が乾燥して居る為に、品番２１Ｂにて示すように、品番２１Ａ水性アクリル艶消白色塗料は石膏側に吸収されます。
【００１３】  図３の状態にて、表面湿度１５％以下に迄乾燥致します。
【００１４】  図４にて、油性アクリル白色塗料を約２０μ厚さで塗装致します、この部分が後で、アクリルフィルムのコーティングとして残り、石膏造形品を保護します。
【００１５】  図４作業の後、十分な乾燥工程を行います。
【００１６】  図５にて、水性アクリル艶消白色塗料を約１５μ厚さで塗装致します、これは石膏造形品に石膏感触を、より強く持たせる、下準備で有ります。
【００１７】  図５の作業の後、表面湿度１５％以下に迄乾燥致します。
【００１８】  図６にて、水性アクリル白色絵の具とマットメディアム液の混合液を約１５μ厚さで塗装致します、この作業にて石膏造形品の表面は、石膏と同等の感触を持った、石膏造形品と成ります。
【００１９】  図６にて、石膏造形品の外側は５０μ＝０．０５ｍｍの膨らみだけで有り、何等、石膏造形品の製品形状を損なう範囲の数字では有りません。
【００２０】  図７と図８にて、水槽を使用した、耐水実験結果を記します。
【００２１】  図７にて、品番３１Ａ本考案塗装無しのα型石膏片、品番３２Ａ本考案塗装を施したα型石膏片を、品番３３石膏片の設置台の上に乗せて、水中にセット致しました。
【００２２】  図８は１０時間後の状態です、品番３１Ａ本考案塗装無しのα型石膏片は、品番３１Ｂの如く、水に溶け込んだ状態と成ってしましました。
方や品番３２Ａの本考案塗装を施したα型石膏片は、品番２４水性アクリル白色絵の具とマットメディアム液の混合液塗装部分と品番２３水性アクリル艶消白色塗料が部分的に水に溶け込んだだけで有り、石膏造形品は品番２２油性アクリル白色塗料部分のアクリルフィルムと同等のコーティング作用によって、水による侵食の傷跡も全く見られず、奇麗な状態で保護されていた。
【実施例】
【００２３】  石膏造形品が古く成り、強度損失、劣化、変色、が発生した場合、この塗装により、強度損失、劣化、変色、の修復と同時に作成時点と同等の石膏造形品と成りました。【００２４】  強度損失、劣化、変色、が進んだ、芸術作品のブロンズ像作成用の石膏彫像作品もこの塗装により、長期間の保存保管が可能と成りました。
【産業上の利用可能性】
【００２５】  従来は石膏型よりブロンズ型・プラスチック型を作成し、石膏型は廃棄されて居たのが実状で有ります、その石膏型が長期間の保存が可能と成り、再製品化が容易に行える様に成りました。【００２６】  芸術品のブロンズ像の元形で有る、石膏彫像作品も、そのままこの塗装を使用した場合、石膏彫像品自体も長期間にわたり、芸術品として保存保管が可能と成りました。
【符号の説明】
【００２７】１１      テスト塗装用石膏体
１２      石膏体の塗装面
２１Ａ    塗装時点の水性アクリル艶消白色塗料
２１Ｂ    石膏体に吸収された水性アクリル艶消白色塗料
２２      油性アクリル白色塗料
２３      水性アクリル艶消白色塗料
２３’    部分的に水に溶け込んだ品番２３の塗料
２４      水性アクリル白色絵の具とマットメディアム液の混合液
２４’    水に溶け込んだ  品番２４の混合液
３１Ａ    本考案塗装無しのα型石膏片
３１Ｂ    α型石膏片が水に溶け込んだ様子です
３２Ａ    本考案塗装を施したα型石膏片
３２Ｂ    本考案塗装を施したα型石膏片
３３      石膏片の設置台
３４      実験用水槽
３５      水道水
【手続補正２】
【補正対象書類名】実用新案登録請求の範囲
【補正対象項目名】全文
【補正方法】変更
【補正の内容】
【実用新案登録請求の範囲】
【請求項１】
石膏造形品の露出面に、下塗りとして水性アクリル艶消白色塗料の塗装を施し、中塗りとして油性アクリル白色塗料の塗装を施し、上塗りとして水性アクリル艶消白色塗料の塗装を行う、この様に石膏造形品にアクリル系塗装を組合わせ使用することにて、中塗りとして使用した油性アクリル白色塗料が、石膏造形品の露出面が、アクリルフィルムのコーティング効果として働くことにて、石膏表面の強度を増加が出来、石膏材質の持つ吸湿性に伴う、強度損失、劣化、変色、の発生を防止出来ることを特徴とした、アクリル系塗装を施し長期保存保管を可能とした石膏造形品。
【請求項２】
上塗りされた水性アクリル艶消白色塗料の上側に、水性アクリル白色絵の具とマットメヂアム液の混合液塗料にて塗装を行うことにて、石膏造形品をより、石膏作品感触に近づけたことを特徴とした、請求項１に記載の、アクリル系塗装を施し長期保存保管を可能とした石膏造形品。
【請求項３】
塗装皮膜厚さは、５０μ＝０．０５ｍｍと薄く、石膏造形品の形状を全く損なわないことを特徴とした、請求項１および請求項２のいずれかに記載の、アクリル系塗装を施し長期保存保管を可能とした石膏造形品。